Procédé d’obtention d’un vitrage comprenant une feuille de verre revêtue sur une de ses faces de motifs de revêtement minéral, la feuille de verre munie de son revêtement minéral restant transparente, ledit procédé comprenant l’impression par sérigraphie desdits motifs de revêtement minéral en une seule passe au moyen d’un écran de sérigraphie comprenant un tamis dont une partie des mailles sont obturées par de la matière photoréticulée dans des zones dites zones de réticulation, ledit tamis comprenant au moins une zone de surépaisseur ou de film telle que les zones de réticulation situées dans la ou chaque zone de surépaisseur ou de film se présentent sous la forme d’un réseau de points ou de lignes, et l’épaisseur de matière photoréticulée obturant les mailles du tamis est plus élevée dans les zones de réticulation situées dans la ou chaque zone de surépaisseur ou de film que dans les zones de réticulation situées en dehors des zones de surépaisseur ou de film, procédé comprenant les étapes suivantes : - le positionnement de l’ écran de sérigraphie en regard d’une feuille de verre, de façon à ce que la ou chaque zone de surépaisseur ou de film dudit écran de sérigraphie soit en regard d’une zone de la feuille de verre destinée à devenir une zone de motifs de revêtement minéral, puis - le dépôt, notamment à l’aide d’un racle, sur l’écran de sérigraphie, d’un sol précurseur du revêtement minéral, puis - un traitement thermique de cuisson. Procédé selon la revendication précédente, caractérisé en ce que les points du réseau de points présentent une dimension latérale maximale ou diamètre allant de 0,09 à 0,30 mm, ou les lignes du réseau de lignes ou crêtes présentent une largeur allant de 0,10 à 0,40 mm. Procédé selon la revendication précédente, caractérisé en ce que le rapport R1 entre la distance séparant les centres des points du réseau de points et la dimension latérale maximale des points est comprise entre 1 et 3, ou l’espace entre les lignes du réseau de lignes est compris entre 0,4 et 1,6 mm. Procédé selon l’une des revendications précédentes, caractérisé en ce que l’épaisseur de matière photoréticulée est comprise, en dehors de la ou chaque zone de surépaisseur ou de film, entre 10 et 25 µm, et dans la ou chaque zone de surépaisseur ou de film, entre 35 et 80 µm. Procédé selon l’une des revendications précédentes, caractérisé en ce que l’épaisseur déposée de précurseur du revêtement minéral est comprise entre 5 et 60 µm, de préférence entre 20 et 40 µm, et en ce que le traitement thermique de cuisson est effectué à une température comprise entre 300 et 800 °C pendant 30 s à 1 h, consistant notamment en un traitement de trempe thermique de la feuille de verre. Procédé selon l’une des revendications précédentes, caractérisé en ce que la rhéoviscosité à 20 °C du précurseur du revêtement minéral déposé est comprise entre 1 et 20, de préférence 5 et 9 Pa.s. Procédé selon l’une des revendications précédentes, caractérisé en ce que le revêtement minéral est un revêtement sol-gel à base d’oxyde, et en ce que le précurseur du revêtement minéral est choisi parmi les sols précurseurs des oxydes de titane, des oxydes de silicium, des oxydes de zirconium, des oxydes d’étain, des oxydes de zinc, des oxydes d’aluminium, des oxydes d’indium et des oxydes de métaux de transition. Vitrage obtenu par un procédé selon l’une des revendications précédentes, comprenant une feuille de verre munie d’un revêtement minéral transparent dont l’épaisseur n’est pas constante et varie entre 20 nm et 1 µm et, par ordre de préférence croissant, est au moins égale à 30, 50 et 80 nm d’une part, et au plus à 800, 500, 300 et 250 µm d’autre part. Vitrage selon la revendication 8, caractérisé en ce que ladite feuille de verre est collée à une autre feuille de verre au moyen d’une couche adhésive intercalaire pour constituer un vitrage feuilleté dont l’une des surfaces extérieures est constituée dudit revêtement minéral, notamment la surface destinée à être en contact avec l’atmosphère extérieure, en position de montage. Vitrage selon la revendication 8, caractérisé en ce que ladite feuille de verre, éventuellement feuilletée, est associée à une autre feuille de verre, éventuellement feuilletée, au moyen d’un joint de montage maintenant les feuilles de verre avec un écartement définissant une lame d’air ou de gaz, de manière à constituer un vitrage multiple dont l’une des surfaces extérieures est constituée dudit revêtement minéral, notamment la surface destinée à être en contact avec l’atmosphère extérieure, en position de montage. Vitrage selon la revendication 8, caractérisé en ce que la feuille de verre est en verre coloré. Vitrage selon la revendication 8, caractérisé en ce qu’il comprend une feuille de verre à couches. Vitrage selon la revendication 8, caractérisé en ce que ladite feuille de verre est en verre satiné ou acidé, ou texturé. Utilisation d’un vitrage obtenu par un procédé selon l’une des revendications 1 à 7 ou d’un vitrage selon l’une des revendications 8 à 14, comme lunette arrière, vitrage latéral, pare-brise ou toit de véhicule tel qu’automobile, ou dans le bâtiment.